СПОСОБ ИЗГОТОВЛЕНИЯ КАТАЛИЗАТОРОВ ТИПА ЦИГЛЕРА-НАТТА

3
4
2
4
2
2
1. Способ изготовления предшественника катализатора типа Циглера-Натта, включающий приведение соединения металла группы IV в контакт с одним или несколькими соединениями титана, выбранными из группы, включающей TiCl (активированный Al или восстановленный водородом) и Ti(OR), где R представляет собой этил, изопропил или н-бутил, в присутствии спиртового раствора, содержащего по меньшей мере один из C-C спиртов и по меньшей мере одно соединение из MgCl и соединений магния, которые образуют MgCl в присутствии данного спиртового раствора, с образованием раствора предшественника катализатора.
2. Способ по п.1, дополнительно включающий добавление к раствору предшественника катализатора эффективного количества по меньшей мере одного заполнителя, с образованием исходного сырья для сушки распылением.
1
4
3. Способ по п.1, дополнительно включающий добавление к раствору предшественника катализатора эффективного количества одного из следующих компонентов или любой их комбинации: (i) наполнителей; и (iii) разбавителя, выбранного из силоксанов, полиалкиленгликолей, C-C алкил- или фенилэфирных или диэфирных производных полиалкиленгликолей и краун-эфиров.
x
y
z
4. Способ по п.2, дополнительно включающий сушку распылением исходного сырья, пригодного для сушки распылением, с получением композиции предшественника, содержащей MgTiHfZr, где x составляет от 1 до 20, y составляет от 0 до 10 и z составляет от 0 до 10, при условии, что y+z>0.
5. Способ по п.4, в котором x составляет от 3 до 10, y составляет от 0 до 2 и z составляет от 0 до 2.
6. Способ по п.4, в котором исходное сырье для сушки распылением имеет нейтральную величину pH.
7. Способ по п.1, в котором спиртовой раствор содержит этанол, н-бутанол или их комбинацию.
8. Способ по п.1, в котором спиртовой раствор содержит этилкарбонат магния, этилат магния или их комбинацию.
4
4
4
4
9. Способ по п.1, в котором соединение переходного металла содержит HfCl, ZrCl, Hf(OR), Zr(OR) или их комбинацию.
10. Способ по п.1, в котором раствор предшественника катализатора имеет нейтральную величину кислотности.
11. Композиция предшественника, полученная сушкой распылением исходного сырья, пригодного для сушки распылением, произведенного способом по п.2.
12. Композиция предшественника по п.11, содержащая по существу сферические частицы, имеющие средний размер (D50) от 10 до 70 микрон.
13. Способ изготовления прокатализатора типа Циглера-Натта, включающий галогенирование композиции предшественника, изготовленной способом по п.4.
14. Предшественник катализатора Циглера-Натта, полученный способом по п.1.
3
4
2
4
2
2
15. Продукт реакции полимеризации по меньшей мере одного мономера, в газовой фазе, в присутствии: (A) по меньшей мере одного предшественника катализатора, произведенного посредством приведения соединения металла группы IV в контакт с одним или несколькими соединениями титана, выбранными из группы, включающей TiCl (активированный Al или восстановленный водородом) и Ti(OR), где R представляет собой этил, изопропил или н-бутил, в присутствии спиртового раствора, содержащего по меньшей мере один из C-C спиртов и по меньшей мере одно соединение из MgCl и соединений магния, которые образуют MgCl в присутствии данного спиртового раствора, с образованием раствора предшественника катализатора, превращения указанного раствора предшественника катализатора в твердотельные частицы и последующего галогенирования твердотельных частиц; и (B) по меньшей мере одного сокатализатора.